(57)【要約】  金属ナノ粒子および液体キャリアを含む金属ナノ粒子分散物であって、該分散物が更に、式Ｉ、ＩＩ、ＩＩＩまたはＩＶ、【化１】2018508925.tif 000029［式中、Ｑは置換もしくは未置換の、５もしくは６員の複素環式芳香環を形成するために必要な原子を表わし、Ｍはプロトン、一価のカチオン基およびアシル基よりなる群から選択され、Ｒ１およびＲ２は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオエーテル、エーテル、エステル、アミド、アミン、ハロゲン、ケトンおよびアルデヒドよりなる群から独立して選択され、Ｒ１およびＲ２は５〜７員環を形成するために必要な原子を表わすことができ、Ｒ３〜Ｒ５は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオール、チオエーテル、スルホン、スルホキシド、エーテル、エステル、アミド、アミン、ハロゲン、ケトン、アルデヒド、ニトリルおよびニトロ基よりなる群から独立して選択され、Ｒ４およびＲ５は５〜７員環を形成するために必要な原子を表わすことができる］に従う分散安定化合物（ｄｉｓｐｅｒｓｉｏｎ−ｓｔａｂｉｌｉｚｉｎｇ  ｃｏｍｐｏｕｎｄ）（ＤＳＣ）を含むことを特徴とする、金属ナノ粒子分散物。
2018508925.tif 000002
【特許請求の範囲】
【請求項１】
金属ナノ粒子および液体キャリアを含む金属ナノ粒子分散物であって、
該分散物が更に、式Ｉ、ＩＩ、ＩＩＩまたはＩＶ、
【化１】
2018508925.tif 000027
［式中、
Ｑは置換もしくは未置換の、５もしくは６員の複素環式芳香環を形成するために必要な原子を表わし、
Ｍはプロトン、一価のカチオン基およびアシル基よりなる群から選択され、
Ｒ１およびＲ２は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオエーテル、エーテル、エステル、アミド、アミン、ハロゲン、ケトンおよびアルデヒドよりなる群から独立して選択され、
Ｒ１およびＲ２は５〜７員環を形成するために必要な原子を表わすことができ、
Ｒ３〜Ｒ５は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオール、チオエーテル、スルホン、スルホキシド、エーテル、エステル、アミド、アミン、ハロゲン、ケトン、アルデヒド、ニトリルおよびニトロ基よりなる群から独立して選択され、
Ｒ４およびＲ５は５〜７員環を形成するために必要な原子を表わすことができる］
に従う、非ポリマーの分散安定化合物（ｄｉｓｐｅｒｓｉｏｎ−ｓｔａｂｉｌｉｚｉｎｇ
ｃｏｍｐｏｕｎｄ）（ＤＳＣ）を含むことを特徴とする、
金属ナノ粒子分散物。
【請求項２】
Ｑが５員の複素環式芳香環を形成するために必要な原子を表わす、式Ｉに従う分散安定化合物を含む、請求項１記載の金属ナノ粒子分散物。
【請求項３】
５員の複素環式芳香環がイミダゾール、ベンズイミダゾール、チアゾール、ベンゾチアゾール、オキサゾール、ベンゾオキサゾール、１，２，３−トリアゾール、１，２，４−トリアゾール、オキサジアゾール、チアジアゾールおよびテトラゾールよりなる群から選択される、請求項２記載の金属ナノ粒子分散物。
【請求項４】
分散安定化合物がＮ，Ｎ−ジブチル−（２，５−ジヒドロ−５−チオキソ−１Ｈ−テトラゾール−１−イル−アセタミド、５−ヘプチル−２−メルカプト−１，３，４−オキサジアゾール、１−フェニル−５−メルカプトテトラゾール、５−メチル−１，２，４−トリアゾロ−（１，５−ａ）プリミジン−７−オールおよびＳ−［５−［（エトキシ−カルボニル）アミノ］−１，３，４−チアジアゾール−２−イル］Ｏ−エチルチオカーボネートよりなる群から選択される、請求項１記載の金属ナノ粒子分散物。
【請求項５】
金属ナノ粒子分散物中の銀の総重量に対する重量％として表わされる分散安定化合物の量が０．００５〜１０．０である、前記請求項のいずれかに記載の金属ナノ粒子分散物。
【請求項６】
液体キャリアが高沸点溶媒（ＨＢＳ）である、前記請求項のいずれかに記載の金属ナノ粒子分散物。
【請求項７】
高沸点溶媒が２−フェノキシエタノール、４−メチル−１，３−ジオキソラン−２−オン、ｎ−ブタノール、１，２プロパンジオール、４−ヒドロキシ−４−メチルペンタン−２−オン、ペンタン−３−オン、２−ブトキシ−エタノール、１−メトキシ−２−プロパノールおよびそれらの混合物よりなる群から選択される、請求項６記載の金属ナノ粒子分散物。
【請求項８】
分散物の粘度が２５℃で９０ｓ-1の剪断速度（ｓｈｅａｒ  ｒａｔｅ）において２〜１００ｍＰａ．ｓである、前記請求項のいずれかに記載の金属ナノ粒子分散物。
【請求項９】
金属ナノ粒子分散物が導電インクジェットインクまたは導電フレキソインクである、前記請求項のいずれかに記載の金属ナノ粒子分散物。
【請求項１０】
−  分散工程であって、金属粒子または金属前駆体の粒子がそこで、式Ｖ、
【化２】
2018508925.tif 000028
［式中、
ＲａおよびＲｂは場合により置換されていてもよいアルキル基を表わし、そして
ＲａおよびＲｂは環を形成することができる］
に従う溶媒を含む分散媒中に分散される工程、
−  水を含む洗浄液を使用する洗浄工程であって、式Ｖに従う溶媒がそこで実質的に除去される、工程、
−  蒸発工程であって、水がそこで実質的に除去される工程：
を含む、金属ナノ粒子を調製する方法において、
該蒸発工程が、高沸点溶媒および、請求項１に規定された通りの式Ｉ〜ＩＶに従う分散安定化合物の存在下で実施されることを特徴とする、
金属ナノ粒子を調製する方法。
【請求項１１】
分散媒が２−ピロリドン、４−ヒドロキシ−２−ピロリドン、δ−バレロラクタムまたはε−カプロラクタムから選択される溶媒を含む、請求項１０記載の方法。
【請求項１２】
高沸点溶媒が２−フェノキシエタノール、４−メチル−１，３−ジオキソラン−２−オン、ｎ−ブタノール、１，２プロパンジオール、４−ヒドロキシ−４−メチルペンタン−２−オン、ペンタン−３−オン、２−ブトキシエタノール、１−メトキシ−２−プロパノールおよびそれらの混合物よりなる群から選択される、請求項１０または１１記載の方法。
【請求項１３】
分散工程が、金属酸化物、金属水酸化物、金属塩またはそれらの組み合わせ物から選択される金属前駆体の、還元剤との混合下における現位置（ｉｎ−ｓｉｔｕ）還元を含む、請求項１０〜１２のいずれかに記載の方法。
【請求項１４】
分散工程が、還元剤との酸化銀の現位置還元を含む、請求項１３記載の方法。
【請求項１５】
支持体（ｓｕｂｓｔｒａｔｅ）上に請求項１〜９のいずれかに規定される通りの金属ナノ粒子分散物を適用する工程と、それに続く焼結工程を含む、金属層またはパターンを調製する方法。
【発明の詳細な説明】
【技術分野】
【０００１】
本発明は、特定の分散安定化合物（ｄｉｓｐｅｒｓｉｏｎ−ｓｔａｂｉｌｉｚｉｎｇ  ｃｏｍｐｏｕｎｄ）を含む金属ナノ粒子分散物、並びにそれから調製される導電（ｃｏｎｄｕｃｔｉｖｅ）インクおよびペーストに関する。分散安定化合物は、低粘度においても分散物に対して改善された安定性を与える。本発明は更に、金属ナノ粒子分散物を調製する方法および穏やかな硬化条件下においてこれらの金属ナノ粒子分散物により形成される、導電層（ｃｏｎｄｕｃｔｉｖｅ  ｌａｙｅｒ）または導体パターン（ｐａｔｔｅｒｎ）に関する。
【背景技術】
【０００２】
過去数十年間、金属ナノ粒子を含む金属印刷または塗工流体（ｍｅｔａｌｌｉｃ  ｐｒｉｎｔｉｎｇ  ｏｒ  ｃｏａｔｉｎｇ  ｆｌｕｉｄｓ）における興味は、ある金属のバルク特性に比較される時の、それらの独特な特性のために増大してきた。例えば、金属ナノ粒子の融点は、粒度の低下に伴って低下して、それらを印刷電子工学、電気化学的、光学的、磁気および生物学的適用に対して興味深いものにさせる。
【０００３】
例えば、インクジェット印刷により印刷されるか、または高速で塗工することができる、安定で、濃厚化された、金属印刷または塗工流体の生産は、それが低価格で電子装置の製造を可能にするために、極めて興味深い。
【０００４】
金属印刷または塗工流体は典型的には、金属ナノ粒子および分散媒を含む金属ナノ粒子分散物である。このような金属ナノ粒子分散物は印刷または塗工流体として直接使用されることができる。しかし、生成される金属印刷または塗工流体の特性を最適化するために、しばしば金属ナノ粒子分散物に更なる成分が添加される。
【０００５】
金属ナノ粒子の調製は、例えばＣｈａｌｌａ  Ｓ．Ｓ．Ｒ．Ｋｕｍａｒ，Ｗｉｌｅｙ−ＶＣＨ  Ｖｅｒｌａｇ  ＧｍｂＨ＆Ｃｏ．ＫＧａＡ，Ｗｅｉｎｈｅｉｍにより編纂された‘Ａｐｐｒｏａｃｈｅｓ  ｔｏ  ｔｈｅ  ｓｙｎｔｈｅｓｉｓ  ａｎｄ  Ｃｈａｒａｃｔｅｒｉｚａｔｉｏｎ  ｏｆ  Ｓｐｈｅｒｉｃａｌ  ａｎｄ  Ａｎｉｓｏｔｒｏｐｉｃ  Ｓｉｌｖｅｒ  Ｎａｎｏｍａｔｅｒｉａｌｓ（球形および異方性銀ナノ材料の合成法および特徴付け）’，Ｍｅｔａｌｌｉｃ  Ｎａｎｏｍａｔｅｒｉａｌ  Ｖｏｌ．１．，中に開示された通りの、いわゆるポリオール合成により、ポリオール合成法から派生する方法（ａ
ｄｅｒｉｖａｔｉｖｅ）により、または様々な還元剤の存在下における金属塩の現位置（ｉｎ−ｓｉｔｕ）還元により、水中または有機溶媒中で実施されることができる。このような方法は例えば、特許文献１〜１７に開示されている（特許文献１〜１７参照）。
【０００６】
安定な金属印刷または塗工流体を得るための金属ナノ粒子の調製にはポリマー分散剤（ｄｉｓｐｅｒｓａｎｔ）がしばしば使用される。前記に言及された銀ナノ粒子を調製するためのポリオール合成は典型的には、ポリビニルピロリドン（ＰＶＰ）の存在下で実施される。不安定な金属ナノ粒子分散物は不可逆的相分離をもたらし、それはとりわけ、塗工またはプリントヘッドの詰まり（ｃｌｏｇｇｉｎｇ）を惹起する可能性がある。金属ナノ粒子の凝集（ａｇｇｌｏｍｅｒａｔｉｏｎ）はまた、導電率（ｃｏｎｄｕｃｔｉｖｉｔｙ）の低下をもたらす可能性がある。
【０００７】
ポリマー分散剤（ｄｉｓｐｅｒｓａｎｔ）は典型的には、分子の一部分内に、分散される金属粒子上に吸着するいわゆるアンカー基（ａｎｃｈｏｒ  ｇｒｏｕｐｓ）を含む。分子の他の部分内では、ポリマー分散剤は、分散媒および最終的印刷または塗工流体中に存
在するすべての成分と相容性のポリマー鎖をもつ。
【０００８】
ポリマー分散剤は典型的には、アクリル酸、メタクリル酸、ビニルピロリジノン、ビニルブチラール、ビニルアセテートまたはビニルアルコールモノマーから調製されるホモポリマーまたはコポリマーである。
【０００９】
典型的には支持体（ｓｕｂｓｔｒａｔｅ）上に金属印刷または塗工流体を適用後に、層の適用されたパターンの導電率を誘発／促進するために、高温における、硬化工程（ｃｕｒｉｎｇ  ｓｔｅｐ）とも呼ばれる焼結工程（ｓｉｎｔｅｒｉｎｇ  ｓｔｅｐ）が実施される。金属印刷または塗工流体の有機成分、例えば、ポリマー分散剤は焼結効率（ｓｉｎｔｅｒｉｎｇ  ｅｆｆｉｃｉｅｎｃｙ）および従って層の適用されたパターンの導電率を低下させ得る。このために、有機成分を分解するために、しばしばより高い焼結温度およびより長い焼結時間が必要とされる。
【００１０】
前記のもののような典型的なポリマー分散剤は、少なくとも３５０℃の全分解温度を特徴として示す。従って、このようなポリマー分散剤を含む金属印刷または塗工流体を使用して塗工または印刷される層またはパターンは典型的には、大部分のポリマー分散剤が確実に分解されるためには、高温における焼結工程を必要とする。
【００１１】
このような高い焼結温度は、比較的低いガラス遷移温度をもつポリエチレンテレフタレート（ＰＥＴ）またはポリカーボネートのような一般的なポリマー箔（ｐｏｌｙｍｅｒ  ｆｏｉｌ）と相容性ではない。これがポリイミドのような、より高価なポリマーに選択を限定させる。
【００１２】
従って、導電層または導体パターンを得るために必要な焼結温度を低下する方法に興味がもたれる。
【００１３】
特許文献１８は、「熱重量分析（Ｔｈｅｒｍａｌ  Ｇｒａｖｉｍｅｔｒｉｃ  Ａｎａｌｙｓｉｓ）」により測定される通りの３００℃未満の温度において９５重量％の分解率をもつポリマー分散剤を開示している（特許文献１８参照）。このようなポリマー分散剤を含む金属印刷または塗工流体を使用することにより、焼結温度および時間を低下（短縮）させることができると考えられる。特許文献１９および２０において、焼結温度を更に低下させるために、特許文献１８のポリマー分散剤と組み合わせて、いわゆる焼結添加剤が使用されている（特許文献１９、２０、１８参照）。
【００１４】
特許文献２１は、ポリマー分散剤を使用せずに、より安定な分散物をもたらす特定の分散媒、例えば２−ピロリドンを含む金属ナノ粒子分散物を開示している（特許文献２１参照）。
【００１５】
しかしまだ、分散物を使用して得られる被膜またはパターンの導電率および／または硬化パラメーターに不都合に影響することなく、金属ナノ粒子分散物、特にインクジェット印刷法に使用される金属ナノ粒子分散物の安定性を更に改善する必要がある。
【先行技術文献】
【特許文献】
【００１６】
【特許文献１】米国特許第２０１０１４３５９１号明細書
【特許文献２】米国特許第２００９１４２４８２号明細書
【特許文献３】米国特許第２００６０２６４５１８号明細書
【特許文献４】欧州特許第２１４７７３３号明細書
【特許文献５】欧州特許第２１３９００７号明細書
【特許文献６】欧州特許第８０３５５１号明細書
【特許文献７】欧州特許第２０１２９５２号明細書
【特許文献８】欧州特許第２０３０７０６号明細書
【特許文献９】欧州特許第１６８３５９２号明細書
【特許文献１０】欧州特許第１６６６１７号明細書
【特許文献１１】欧州特許第２１１９７４７号明細書
【特許文献１２】欧州特許第２０８７４９０号明細書
【特許文献１３】欧州特許第２０１０３１４号明細書
【特許文献１４】国際公開第２００８／１５１０６６号パンフレット
【特許文献１５】国際公開第２００６／０７６６０３号パンフレット
【特許文献１６】国際公開第２００９／１５２３８８号パンフレット
【特許文献１７】国際公開第２００９／１５７３９３号パンフレット
【特許文献１８】欧州特許第２４６８８２７号明細書
【特許文献１９】欧州特許第２６０８２１８号明細書
【特許文献２０】欧州特許第２６０８２１７号明細書
【特許文献２１】欧州特許第２６７１９２７号明細書
【発明の概要】
【００１７】
それをもって、高度に導電性の被膜またはパターンを、例えばインクジェット印刷法を使用して、緩和な硬化条件下で得ることができる、安定な金属ナノ粒子分散物を提供することが本発明の目的である。この目的は、請求項１に規定される金属ナノ粒子分散物により実現される。
【００１８】
請求項１に規定される金属ナノ粒子分散物の調製法を提供することが本発明の更なる目的である。
【００１９】
本発明の更なる利点および態様は以下の説明および付属請求項から明白になると考えられる。
【発明を実施するための形態】
【００２０】
発明の詳細な説明
定義
本明細書に使用される用語のポリマー支持体およびポリマー箔（ｆｏｉｌ）は、１枚以上の接着層（ａｄｈｅｓｉｏｎ  ｌａｙｅｒｓ）、例えば下塗り層（ｓｕｂｂｉｎｇ  ｌａｙｅｒｓ）を伴うことができる自立性の（ｓｅｌｆ−ｓｕｐｐｏｒｔｉｎｇ）ポリマー基材のシートを意味する。支持体および箔は通常、押し出し成形（ｅｘｔｒｕｓｉｏｎ）により製造される。
【００２１】
本明細書で使用される用語の層は、自立性ではないと考えられ、（ポリマーの）支持体（ｓｕｐｐｏｒｔ）または箔上にそれを塗工または噴霧することにより製造される。
【００２２】
ＰＥＴはポリエチレンテレフタレートの略語である。
【００２３】
用語のアルキルは、アルキル基内の炭素原子の各数に対して可能なすべての変形物（ｖａｒｉａｎｔｓ）、すなわち、メチル、エチル、３個の炭素原子に対してはｎ−プロピルおよびイソプロピル、４個の炭素原子に対してはｎ−ブチル、イソブチルおよび第三級ブチル、５個の炭素原子に対しては、ｎ−ペンチル、１，１−ジメチル−プロピル、２，２−ジメチルプロピルおよび２−メチル−ブチル、等、を意味する。
【００２４】
別記されない限り、置換もしくは未置換アルキル基は好適には、Ｃ1〜Ｃ6−アルキル基
である。
【００２５】
別記されない限り、置換もしくは未置換アルケニル基は好適には、Ｃ2〜Ｃ6−アルケニル基である。
【００２６】
別記されない限り、置換もしくは未置換アルキニル基は好適には、Ｃ2〜Ｃ6−アルキニル基である。
【００２７】
別記されない限り、置換もしくは未置換アラルキル基は好適には、１、２、３またはそれ以上のＣ1〜Ｃ6−アルキル基を含むフェニル基またはナフチル基である。
【００２８】
別記されない限り、置換もしくは未置換アルカリール基は好適には、アリール基、好適にはフェニル基またはナフチル基を含むＣ1〜Ｃ6−アルキル基である。
【００２９】
別記されない限り、置換もしくは未置換アリール基は好適には、置換もしくは未置換フェニル基またはナフチル基である。
【００３０】
環状基は、少なくとも１個の環構造を含み、そして一緒に縮合された１個以上の環を意味する単環式または多環式基であることができる。
【００３１】
複素環式基は、その１個または複数の環のメンバーとして少なくとも２個の異なる元素の原子を有する環式基である。複素環式基の対照語は、その環構造が炭素のみでできている同素環式基（ｈｏｍｏｃｙｃｌｉｃ  ｇｒｏｕｐ）である。別記されない限り、置換もしくは未置換複素環式基は好適には酸素原子、窒素原子、硫黄原子、セレン原子またはそれらの組み合わせ物から選択される１、２、３もしくは４個のヘテロ原子により置換された、好適には５もしくは６員環である。
【００３２】
脂環式（ａｌｉｃｙｃｌｉｃ）基は、その環原子が炭素原子よりなる、非芳香族の同素環式基である。
【００３３】
用語のヘテロアリール基は、環構造中に炭素原子および、１個以上のヘテロ原子、好適には窒素、酸素、セレンおよび硫黄から独立して選択される１〜４個のヘテロ原子を含む、単環式または多環式芳香環を意味する。ヘテロアリール基の好適な例は、それらに限定はされないが、ピリジニル、ピリダジニル、ピリミジル、ピラジル、トリアジニル、ピロリル、ピラゾリル、イミダゾリル、（１，２，３，）−および（１，２，４）−トリアゾリル、ピラジニル、ピリミジニル、テトラゾリル、フリル、チエニル、イソオキサゾリル、チアゾリル、イソオキサゾリルおよびオキサゾリルを含む。ヘテロアリール基は未置換でも、または１、２またはそれ以上の適切な置換基で置換されてもよい。好適には、ヘテロアリール基はその環が１〜５個の炭素原子および１〜４個のヘテロ原子を含む単環式環である。
【００３４】
例えば置換アルキル基中の用語、置換は、そのアルキル基が、このような基中に通常存在する原子、すなわち炭素および水素、以外の原子により置換されることができることを意味する。例えば、置換アルキル基はハロゲン原子またはチオール基を含むことができる。未置換アルキル基は炭素および水素原子のみを含む。
【００３５】
別記されない限り、置換アルキル基、置換アルケニル基、置換アルキニル基、置換アラルキル基、置換アルカリール基、置換アリール、置換ヘテロアリールおよび置換複素環式基は好適には、メチル、エチル、ｎ−プロピル、イソプロピル、ｎ−ブチル、１−イソブチル、２−イソブチルおよび第三級ブチル、エステル、アミド、エーテル、チオエーテル、ケトン、アルデヒド、スルホキシド、スルホン、スルホネートエステル、スルホンアミド、−Ｃｌ、−Ｂｒ、−Ｉ、−ＯＨ、−ＳＨ、−ＣＮおよび−ＮＯ2よりなる群から選択される１個以上の置換基により置換される。
【００３６】
金属ナノ粒子分散物
本発明に従う金属ナノ粒子分散物は、金属ナノ粒子、液体キャリアおよび分散安定化合物（ＤＳＣ）を含む。金属ナノ粒子分散物は更に、ポリマー分散剤および、その特性を更に最適化するための添加剤（ａｄｄｉｔｉｖｅｓ）を含むことができる。
【００３７】
分散安定化合物（ＤＳＣ）
本発明に従う金属ナノ粒子分散物は金属ナノ粒子および液体キャリアを含み、該分散物が更に、式Ｉ、ＩＩ、ＩＩＩまたはＩＶ、
【００３８】
【化１】
2018508925.tif 000003
【００３９】
［式中、
Ｑは置換もしくは未置換の、５もしくは６員の複素環式芳香環を形成するために必要な原子を表わし、
Ｍはプロトン、一価のカチオン基およびアシル基よりなる群から選択され、
Ｒ１およびＲ２は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオエーテル、エーテル、エステル、アミド、アミン、ハロゲン、ケトンおよびアルデヒドよりなる群から独立して選択され、
Ｒ１およびＲ２は５〜７員環を形成するために必要な原子を表わすことができ、
Ｒ３〜Ｒ５は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオール、チオエーテル、スルホン、スルホキシド、エーテル、エステル、アミド、アミン、ハロゲン、ケトン、アルデヒド、ニトリルおよびニトロ基よりなる群から独立して選択され、
Ｒ４およびＲ５は５〜７員環を形成するために必要な原子を表わすことができる］
に従う分散安定化合物（ＤＳＣ）を含むことを特徴とする。
【００４０】
分散安定化合物は好適には式Ｉに従う化合物である。
【００４１】
分散安定化合物はより好適には、そのＱが５員の複素環式芳香環を形成するために必要な原子を表わす式Ｉに従う化合物である。
【００４２】
特に好適な分散安定化合物は、そのＱがイミダゾール、ベンズイミダゾール、チアゾール、ベンゾチアジール、オキサゾール、ベンズオキサゾール、１，２，３−トリアゾール、１，２，４−トリアゾール、オキサジアゾール、チアジアゾールおよびテトラゾールよりなる群から選択される５員の複素環式芳香環である、式Ｉに従う化合物である。
【００４３】
本発明に従う分散安定化合物の幾つかの例は次の表に示される。
【００４４】
【表１−１】
2018508925.tif 000004
【００４５】
【表１−２】
2018508925.tif 000005
【００４６】
【表１−３】
2018508925.tif 000006
【００４７】
分散安定化合物は好適には、Ｎ，Ｎ−ジブチル−（２，５−ジヒドロ−５−チオキソ−１Ｈ−テトラゾール−１−イル−アセタミド、５−ヘプチル−２−メルカプト−１，３，４−オキサジアゾール、１−フェニル−５−メルカプトテトラゾール、５−メチル−１，２，４−トリアゾロ−（１，５−ａ）プリミジン−７−オールおよびＳ−［５−［（エトキシカルボニル）アミノ］−１，３，４−チアジアゾール−２−イル］Ｏ−エチルチオカーボネートよりなる群から選択される。
【００４８】
式Ｉ〜ＩＶに従う分散安定化合物は好適には、非ポリマー化合物である。本明細書で使用される非ポリマー化合物は、好適には１０００未満、より好適には５００未満、最も好適には３５０未満の「分子量（Ｍｏｌｅｃｕｌａｒ  Ｗｅｉｇｈｔ）」をもつ化合物を意味する。
【００４９】
金属ナノ粒子中の銀（Ａｇ）の総重量に対する重量％として表わされる分散安定化合物（ＤＳＣ）の量は好適には、０．００５〜１０．０間、より好適には０．００７５〜５．０間、最も好適には０．０１〜２．５間である。金属ナノ粒子中の銀の総重量に対する分散安定化合物の量が低過ぎる時は、安定効果は低過ぎる可能性があり、他方、分散安定化合物の高過ぎる量は、金属ナノ粒子分散物により得られる被膜またはパターンの導電率に不都合な影響を与える可能性がある。
【００５０】
金属ナノ粒子
本発明の金属ナノ粒子分散物は金属ナノ粒子を含む。
【００５１】
金属ナノ粒子は元素または合金形態の１種以上の金属を含む。金属は好適には、銀、金、銅、ニッケル、コバルト、モリブデン、パラジウム、白金、錫、亜鉛、チタン、クロム、タンタル、タングステン、鉄、ロジウム、イリジウム、ルテニウム、オスミウム、アルミニウムおよび鉛よりなる群から選択される。銀、銅、モリブデン、アルミニウム、金、銅またはそれらの組み合わせ物を基材にした金属ナノ粒子が特に好適である。最も好適なものは、銀基材の金属ナノ粒子である。
【００５２】
用語「ナノ粒子」は１００ｎｍ未満、好適には５０ｎｍ未満、より好適には３０ｎｍ未満、最も好適には２０ｎｍ未満の平均粒度または平均粒径をもつ分散粒子を表わす。
【００５３】
金属ナノ粒子分散物は、分散物の総重量に対して、好適には少なくとも５重量％、より好適には少なくとも１０重量％、最も好適には少なくとも１５重量％、特に好適には少なくとも２０重量％の金属ナノ粒子を含む。
【００５４】
ポリマー分散剤
金属ナノ粒子分散物はポリマー分散剤を含むことができる。
【００５５】
ポリマー分散剤は典型的には、分子の一部分内に、分散される金属粒子上に吸着するいわゆるアンカー基（ａｎｃｈｏｒ  ｇｒｏｕｐ）を含む。分子の他の部分内では、ポリマー分散剤は、液体ビヒクル（ｖｅｈｉｃｌｅ）とも呼ばれる分散媒および、最終的印刷または塗工流体中に存在するすべての成分と相容性のポリマー鎖をもつ。
【００５６】
ポリマー分散剤は典型的には、アクリル酸、メタクリル酸、ビニルピロリジノン、ビニルブチラール、ビニルアセテートまたはビニルアルコールモノマーから調製されるホモポリマーもしくはコポリマーである。
【００５７】
「熱重量分析（Ｔｈｅｒｍａｌ  Ｇｒａｖｉｍｅｔｒｉｃ  Ａｎａｌｙｓｉｓ）」により測定される通りに３００℃未満の温度で９５重量％の分解率をもつ、欧州特許第２４６８８２７号明細書に開示されたポリマー分散剤も使用されることができる。
【００５８】
しかし、好適な態様においては、本発明に従う金属ナノ粒子分散物は、分散物の総重量に対して５重量％未満、より好適には１重量％未満、最も好適には０．１重量％未満のポリマー分散剤を含む。特に好適な態様においては、分散物はポリマー分散剤を全く含まない。
【００５９】
液体キャリア
金属ナノ粒子分散物は液体キャリアを含む。
【００６０】
液体キャリアは好適には有機溶媒である。有機溶媒はアルコール、芳香族炭化水素、ケトン、エステル、脂肪族炭化水素、高級脂肪酸、カルビトール、セロソルブおよび高級脂肪酸エステルから選択されることができる。
【００６１】
適切なアルコールは、メタノール、エタノール、プロパノール、１−ブタノール、１−ペンタノール、２−ブタノール、ｔ−ブタノールを含む。
【００６２】
適切な芳香族炭化水素はトルエンおよびキシレンを含む。
【００６３】
適切なケトンはメチルエチルケトン、メチルイソブチルケトン、２，４−ペンタンジオンおよびヘキサ−フルオロアセトンを含む。
【００６４】
更にグリコール、グリコールエーテル、Ｎ，Ｎ−ジメチル−アセタミド、Ｎ，Ｎ−ジメチルホルムアミドを使用することができる。
【００６５】
金属ナノ粒子分散物の特性を最適化するために、有機溶媒の混合物を使用することができる。
【００６６】
好適な有機溶媒は高沸点溶媒である。本明細書で言及される高沸点有機溶媒は、水の沸点より高い（＞１００℃）沸点をもつ溶媒である。
【００６７】
好適な高沸点溶媒は次の表に示される。
【００６８】
【表２】
2018508925.tif 000007
【００６９】
特に好適な高沸点溶媒は２−フェノキシエタノール、ガンマ−ブチロラクトンおよびそれらの混合物である。
【００７０】
液体キャリアはまた、下記の式Ｖに従う溶媒のような、ナノ粒子の製法に使用される溶媒を含むことができる。
【００７１】
液体キャリアの量は印刷または塗工流体の所望粘度に左右される。液体キャリアの量は、金属ナノ粒子分散物の総重量に対して、好適には９５重量％未満、より好適には９０重量％未満、最も好適には８５重量％未満である。
【００７２】
添加剤
前記の金属ナノ粒子分散物に、塗工または印刷特性を最適化するために、そして更に、それがそのために使用される適用に応じて、還元剤、湿潤剤（ｗｅｔｔｉｎｇ）／均染剤（ｌｅｖｅｌｌｉｎｇ  ａｇｅｎｔｓ）、脱湿潤剤（ｄｅｗｅｔｔｉｎｇ  ａｇｅｎｔ）、レオロジー修飾剤、接着剤（ａｄｈｅｓｉｏｎ  ａｇｅｎｔｓ）、粘性付与剤、湿潤剤（ｈｕｍｅｃｔａｎｔｓ）、噴射剤、硬化剤、殺生物剤（ｂｉｏｃｉｄｅｓ）または抗酸化剤のような添加剤を添加することができる。
【００７３】
金属ナノ粒子分散物は好適には、界面活性剤を含む。好適な界面活性剤は、双方とも修飾尿素の溶液であるＢｙｋ（登録商標）４１０および４１１並びに高分子尿素で修飾された中度極性の（ｍｅｄｉｕｍ  ｐｏｌａｒ）ポリアミドの溶液のＢｙｋ（登録商標）４３０である。
【００７４】
界面活性剤の量は、金属ナノ粒子分散物の総量に対して、好適には０．０１〜１０重量％間、より好適には０．０５〜５重量％間、最も好適には０．１〜０．５重量％間である。
【００７５】
欧州特許第１３１７５０２９．１号明細書（０４−０７−２０１３出願）に開示されたような金属ナノ粒子分散物から形成される金属層またはパターンの硬化中に、少量の、無機酸の金属または、そのような酸を生成することができる化合物を添加することは好都合かも知れない。このような金属ナノ粒子分散物から形成される層またはパターンの、より高い導電率および／またはより低い硬化温度が認められた。
【００７６】
より高い導電率および／またはより低い硬化温度はまた、欧州特許第１３１７５０３３．３号明細書（０４−０７−２０１３出願）に開示されたような、式Ｘ
【００７７】
【化２】
2018508925.tif 000008
【００７８】
［式中、Ｘは置換もしくは未置換の環を形成するために必要な原子を表わす］
に従う化合物を含む金属ナノ粒子分散物を使用する時にも得ることができる。
【００７９】
式Ｘに従う、特に好適な化合物はアスコルビン酸またはエリソルビン酸（ｅｒｙｔｈｏｒｂｉｃ  ａｃｉｄ）誘導化合物である。
【００８０】
金属ナノ粒子分散物の調製
本発明に従う金属ナノ粒子分散物の調製は典型的には、撹拌、高剪断混合、超音速処理またはそれらの組み合わせのような均質化法（ｈｏｍｏｇｅｎｉｚａｔｉｏｎ  ｔｅｃｈｎｉｑｕｅ）を使用することにより、液体キャリア、分散安定化合物および場合による添加剤の、金属ナノ粒子への添加を含む。
【００８１】
金属ナノ粒子分散物がそれから製造される金属ナノ粒子は典型的には、金属ナノ粒子のペーストまたは高度濃厚化分散物である。金属ナノ粒子の好適な製法は下記の通りである。
【００８２】
下記の通りに、金属ナノ粒子の製法中に、すべてのまたは一部の分散安定化合物が添加される時に、より良い結果が得られることが認められた。金属ナノ粒子へのそれらの吸着のために、金属ナノ粒子の調製中に添加される分散安定化合物は、たとえその製法中に１種以上の洗浄工程を実施したとしても、少なくとも一部は、最終的金属ナノ粒子分散物中に保持されると考えられる。
【００８３】
均質化工程は１００℃までの高温で実施することができる。好適な態様において、均質化工程は６０℃以下の温度で実施される。
【００８４】
好適な態様において、金属ナノ粒子分散物はインクジェット印刷法に使用される。金属インクジェット液もしくはインクまたは導電インクジェット液もしくはインクとも呼ばれるこのような金属ナノ粒子分散物は好適には、２５℃で９０ｓ-1の剪断速度（ｓｈｅａｒ
ｒａｔｅ）で測定されて３５ｍＰａ．ｓ未満の、好適には２８ｍＰａ．ｓ未満の、そして最も好適には２〜２５ｍＰａ．ｓ間の粘度を有する。
【００８５】
いわゆる貫流（ｔｈｒｏｕｇｈｆｌｏｗ）プリントヘッドを使用する時は、金属インクジェット液の粘度は比較的高く、好適には２５℃で９０ｓ-1の剪断速度において６０ｍＰａ．ｓ未満であることができる。金属インクジェット液のより高い粘度限界は、液のより多くの組成のバリエーションを利用可能とし（ｏｐｅｎｓ  ｕｐ）、より濃厚なおよび／または安定な金属インクジェット液に向けて好都合であり得る。
【００８６】
他の好適な態様において、金属ナノ粒子分散物はフレキソ印刷法に使用される。金属フレキソインクまたは導電フレキソインクとも呼ばれるこのような金属ナノ粒子分散物は、好適には、２５℃で９０ｓ-1の剪断速度で測定されて、１０〜２００ｍＰａ．ｓ間、より好適には２５〜１５０ｍＰａ．ｓ間、最も好適には５０〜１００ｍＰａ．ｓ間の粘度を有する。
【００８７】
金属層またはパターン
金属ナノ粒子分散物から印刷または塗工される薄層またはパターンは、従来の金属印刷または塗工流体を使用して得られるものに比較して、より低い焼結温度において導電性にされることができる。従って、本発明の金属印刷または塗工流体から製造される導電薄層またはパターンは、例えばＰＥＴのような、高温における熱処理に耐えることができない柔軟な支持体上に塗工または印刷されることができる。
【００８８】
金属層またはパターンは支持体上に前記に規定された通りの金属ナノ粒子分散物を適用する工程およびそれに続く焼結工程を含む方法により調製される。
【００８９】
支持体はガラス、紙またはポリマー支持体であることができる。
【００９０】
好適なポリマー支持体は、ポリカーボネート、ポリエチレンテレフタレート（ＰＥＴ）またはポリビニルクロリド（ＰＶＣ）基材の支持体である。
【００９１】
前記の支持体は、適用される導電インクジェットまたはフレキソインクの付着性、吸収性または塗布性（ｓｐｒｅａｄｉｎｇ）を改善するための１枚以上の層を提供されることができる。
【００９２】
ポリマー支持体は、適用される導電インクジェットまたはフレキソインクの付着性（ａｄｈｅｓｉｏｎ）を改善するために、好適にはいわゆる下塗り層（ｓｕｂｂｉｎｇ  ｌａｙｅｒ）を提供される。このような下塗り層は典型的には、ビニリデンコポリマー、ポリ
エステルまたは（メタ）アクリレート基材である。
【００９３】
この目的のための有用な下塗り層は当該技術分野で周知であり、例えば、ビニリデンクロリド／アクリロニトリル／アクリル酸・ターポリマーまたはビニリデンクロリド／メチルアクリレート／イタコン酸・ターポリマーのようなビニリデンクロリドのポリマーを含む。
【００９４】
適切なビニリデンクロリドコポリマーは、ビニリデンクロリド、Ｎ−ｔｅｒｔ．−ブチルアクリルアミド、ｎ−ブチルアクリレート、およびＮ−ビニルピロリドンのコポリマー（例えば７０：２３：３：４）、ビニリデンクロリド、Ｎ−ｔｅｒｔ．−ブチルアクリルアミド、ｎ−ブチルアクリレートおよびイタコン酸のコポリマー（例えば、７０：２１：５：２）、ビニリデンクロリド、Ｎ−ｔｅｒｔ．−ブチルアクリルアミドおよびイタコン酸のコポリマー（例えば８８：１０：２）、ビニリデンクロリド、ｎ−ブチルマレイミドおよびイタコン酸のコポリマー（例えば９０：８：２）、ビニルクロリド、ビニリデンクロリドおよびメタクリル酸のコポリマー（例えば、６５：３０：５）、ビニリデンクロリド、ビニルクロリドおよびイタコン酸のコポリマー（例えば、７０：２６：４）、ビニルクロリド、ｎ−ブチルアクリレートおよびイタコン酸のコポリマー（例えば、６６：３０：４）、ビニリデンクロリド、ｎ−ブチルアクリレートおよびイタコン酸のコポリマー（例えば、８０：１８：２）、ビニリデンクロリド、メチルアクリレートおよびイタコン酸のコポリマー（例えば、９０：８：２）、ビニルクロリド、ビニリデンクロリド、Ｎ−ｔｅｒｔ．−ブチルアクリルアミドおよびイタコン酸のコポリマー（例えば、５０：３０：１８：２）：を含む。前記コポリマーにおける括弧内に与えられるすべての比率は重量比である。
【００９５】
他の好適な下塗り層は、ポリエステル−ウレタンコポリマー基材の結合剤を含む。より好適な態様においては、ポリエステル−ウレタンコポリマーは、好適にはテレフタル酸およびエチレングリコール基材のポリエステルセグメントおよびヘキサメチレンジイソシアネートを使用するアイオノマー（ｉｏｎｏｍｅｒ）タイプのポリエステルウレタンである。適切なポリエステル−ウレタンコポリマーはＤＩＣ  Ｅｕｒｏｐｅ  ＧｍｂＨからのＨｙｄｒａｎTM  ＡＰＸ１０１  Ｈである。
【００９６】
下塗り層の適用は、ハロゲン化銀の写真フィルムのポリエステル支持体製造の技術分野で周知である。例えば、このような下塗り層の調製は米国特許第３６４９３３６号および英国特許第１４４１５９１号明細書に開示されている。
【００９７】
好適な態様において、下塗り層は０．２μｍ以下、または好適には２００ｍｇ／ｍ2以下の乾燥厚さを有する。
【００９８】
他の好適な支持体はＩＴＯ基材の支持体である。このような支持体は典型的には、その上にＩＴＯ層またはパターンが提供されているガラスまたはポリマー支持体である。
【００９９】
好適な紙基材の支持体はＡｒｊｏｗｉｇｇｉｎｓ  Ｃｒｅａｔｉｖｅ  Ｐａｐｅｒｓによる、印刷電子工学のためにデザインされた支持体の、Ｐｏｗｅｒｃｏａｔ（登録商標）紙支持体である。
【０１００】
複数の金属層またはパターン、すなわちパターンをもつ、またはパターンをもたない層の積み重ね（ｓｔａｃｋ）を支持体上に適用することができる。従って、金属層またはパターンの調製法において言及される支持体はまた、前もって適用された金属層またはパターンをも包含する。
【０１０１】
金属層は、同時押し出し処理または、浸漬被覆、ナイフ被覆、押し出し被覆、スピン被覆、噴霧被覆、ブレード被覆、スロットダイ被覆、スライドホッパー被覆およびカーテン被覆のような、あらゆる従来の塗工法により、支持体上に提供されることができる。
【０１０２】
金属層および、とりわけ金属パターンは、彫り込み模様（ｉｎｔａｇｌｉｏ）印刷、スクリーン印刷、フレキソ印刷、オフセット印刷、インクジェット印刷、グラビアオフセット印刷、等のような印刷法により、支持体上に提供されることができる。
【０１０３】
好適な印刷法はインクジェットおよびフレキソ印刷法である。
【０１０４】
支持体上に金属層またはパターンを提供する他の方法はエアゾールジェット印刷である。Ｏｐｔｏｍｅｃにより開発されてきたＡｅｒｏｚｏｓｏｌ  Ｊｅｔ  Ｐｒｉｎｔｉｎｇ（エアゾールジェット印刷）は、多数のその限界を縮小しながら、大部分のインクジェット印刷の利点を保持する。その方法は印刷電子工学の分野における使用のために開発されている。その方法は例えば、米国特許第２００３／００４８３１４号、同第２００３／００２０７６８号、同第２００３／０２２８１２４号明細書および国際公開第２００９／０４９０７２号パンフレットに開示されている。Ａｅｒｏｓｏｌ  Ｊｅｔ  Ｐｒｉｎｔ  ＥｎｇｉｎｅはＯｐｔｏｍｅｃ、例えばＡｅｒｏｓｏｌ  Ｊｅｔ  Ｐｒｉｎｔｅｒ  ＯＰＯＴＯＭＥＣ  ＡＪ  ３００  ＣＥから市販されている。
【０１０５】
５０００ｍＰａ．ｓ未満の粘度を有する実質的にあらゆる液体は、Ａｅｒｏｓｏｌ  Ｊｅｔ  Ｐｒｉｎｔ法を使用して付着させることができる。より高い粘性の流体を使用することが金属インクの安定性に関して有益である可能性がある。
【０１０６】
インクジェット印刷装置
インクジェット印刷により本発明に従う金属ナノ粒子分散物から導電層または導体パターンを形成するための装置の様々な態様を使用することができる。
【０１０７】
平台印刷装置においては、支持体は平台上に提供される。金属インクジェット液の小滴が支持体上にプリントヘッドから射出される。
【０１０８】
プリントヘッドは典型的には、移動している支持体（ｙ−方向）上を、横方向（ｘ−方向）に往復走査（ｓｃａｎ  ｂａｃｋ  ａｎｄ  ｆｏｒｔｈ）する。このような双方向印刷はマルチパス印刷と呼ばれる。
【０１０９】
他の好適な印刷法は、そこでプリントヘッドまたは多数のジグザグ（ｓｔａｇｇｅｒｅｄ）プリントヘッドが支持体の幅全体をカバーするいわゆるシングルパス印刷法（ｓｉｎｇｌｅ−ｐａｓｓ  ｐｒｉｎｔｉｎｇ  ｍｅｔｈｏｄ）である。このようなシングルパス印刷法においては、プリントヘッドは通常、支持体がプリントヘッドの下方を移動される（ｙ−方向）間、不動のままである。
【０１１０】
最大のドット配置精度を得るために、プリントヘッドは支持体の表面にできるだけ近位に配置される。プリントヘッドと支持体の表面間の距離は好適には３ｍｍ未満、より好適には２ｍｍ未満、最も好適には１ｍｍ未満である。
【０１１１】
プリントヘッドと支持体の表面との間の距離はドットの配置精度に影響する可能性があるので、支持体の厚さを測定し、そして支持体の厚さの測定値に基づいて、プリントヘッドと支持体の表面間の距離を適合させることが好都合であるかも知れない。
【０１１２】
固定プリントヘッドと印刷装置上に取り付けられた支持体の表面間の距離はまた、例え
ば、支持体の波状形または支持体表面の他の不整形のために支持体全体にわたりばらつく可能性がある。従って、支持体の表面の形態を測定し、そして支持体上の硬化性液の小滴のいわゆる射撃持続時間（ｆｉｒｉｎｇ  ｔｉｍｅ）を調整することにより、またはプリントヘッドと支持体の表面間の距離を調整することにより、測定された表面の形態の相異（ｄｉｆｆｅｒｅｎｃｅｓ）を補うことが有益である可能性がある。平版印刷の支持体の表面の形態を測定するための測定装置の例はＩＳＯ  １２６３５：２００８（Ｅ）に開示されている。
【０１１３】
好適な態様において、インクジェット印刷装置は、例えば真空により、いわゆる押さえ付け（ｈｏｌｄ−ｄｏｗｎ）領域内に支持体を押さえ付けるために、支持体の下方の真空室のような押さえ付け装置を有する。より好適な態様においては、支持体は、２つ以上の押さえ付け領域が支持体上に形成されるように、支持体上の真空圧を高めるように独立して制御される、支持体の下方の複数の真空室のような、独立して作用する押さえ付け装置により、支持体に対して押さえ付けられる。支持体の押さえ付けは、射出小滴の落下配置（ｄｒｏｐ  ｐｌａｃｅｍｅｎｔ）および位置の精度（ｐｏｓｉｔｉｏｎ  ａｃｃｕｒａｃｙ）を高める。
【０１１４】
プリントヘッド
インクジェット印刷システムに好適なプリントヘッドは圧電ヘッドである。圧電インクジェット印刷は、電圧がそれにかかる時の、圧電セラミック変換器の動き（ｍｏｖｅｍｅｎｔ）に基づく。電圧の適用はプリントヘッド内の圧電セラミック変換器の形状を変化させて、空隙（ｖｏｉｄ）を形成し、次にそれがインクで充填される。電圧が再度除かれると、セラミックは元の形状に膨張して、プリントヘッドから１滴のインクを射出する。しかし本発明に従うインクジェット印刷法は圧電インクジェット印刷に限定はされない。他のインクジェットプリントヘッドを使用することができ、連続印刷タイプのような様々なタイプを含むことができる。
【０１１５】
好適なプリントヘッドは≦５０ｐｌ、より好適には≦３５ｐｌ、最も好適には≦２５ｐｌ、特に好適には≦１５ｐｌの容量をもつ小滴を射出する。
【０１１６】
他の好適なプリントヘッドは貫流圧電インクジェットプリントヘッドである。貫流圧電インクジェットプリントヘッドは、そこで流れ中の撹乱効果および誤った落下配置を惹起する可能性がある液体中の凝集（ａｇｇｌｏｍｅｒａｔｉｏｎ）を回避するために、液体の連続流がプリントヘッドの液体チャンネル中を循環しているプリントヘッドである。貫流圧電インクジェットプリントヘッドを使用することによる誤った落下配置を回避する方法は、支持体上の導電パターンの品質を改善することができる。このような貫流プリントヘッドを使用する他の利点は、射出される硬化性流体の、より高い粘度限界であり、それが流体の組成のバリエーション範囲を拡大する。
【０１１７】
硬化工程
層またはパターンが支持体上に適用される後に、硬化工程（ｃｕｒｉｎｇ  ｓｔｅｐ）とも呼ばれる焼結工程（ｓｉｎｔｅｒｉｎｇ  ｓｔｅｐ）が実施される。この焼結工程中に、溶媒は蒸発し、金属粒子は一緒に焼結する。金属粒子間に一旦連続的浸透回路網（ｐｅｒｃｏｌａｔｉｎｇ  ｎｅｔｗｏｒｋ）網目が形成されると、層またはパターンが導電性になる。従来の焼結は典型的には、熱を適用することにより実施される。焼結温度および時間は、使用される支持体および金属層またはパターンの組成に左右される。金属層を硬化するための焼結工程は２５０℃未満、好適には２００℃未満、より好適には１８０℃未満、最も好適には１６０℃未満の温度で実施されることができる。
【０１１８】
焼結時間は、選択される温度、支持体および金属層の組成に応じて６０分未満、好適に
は２〜３０分の間、そしてより好適には３〜２０分の間であることができる。
【０１１９】
しかし、熱を適用することによる従来の焼結の代わりに、またはそれに加えて、アルゴンレーザー、マイクロウェーブ光線、ＵＶ光線または低圧アルゴンプラズマへの暴露、光硬化、プラズマもしくはプラズマ強化（ｐｌａｓｍａ  ｅｎｈａｎｃｅｄ）、電子ビーム、レーザービームまたはパルス電流焼結のような代わりの焼結法を使用することができる。
【０１２０】
他の硬化法はいわゆる近赤外線（ＮＩＲ）硬化法を使用する。被膜またはパターンの金属、例えば銀はＮＩＲ光線の吸収体（ａｂｓｏｒｂｅｒ）として働くことができる。
【０１２１】
本発明の金属層は先行技術の方法より低い硬化温度の使用を許容する。その結果、例えばＰＥＴのような、高温下の熱処理に耐えることができないポリマー支持体（ｓｕｂｓｔｒａｔｅｓ）を使用することができる。硬化時間もまた、実質的に短縮されて、先行技術の方法より、単位時間当りに、より高い生産量をもつ可能性をもたらすことができる。金属層の導電率は維持されるかまたは、特定の場合には改善されることすらある。
【０１２２】
導電率を更に高める、または硬化温度を低下するために、欧州特許第１３１７５０３０．９号明細書（０４−０７−２０１３出願）に開示されたように、金属層またはパターンの硬化中に、酸または、その酸を放出することができる酸前駆体を含む溶液と、金属層またはパターンを接触させることは好都合である可能性がある。
【０１２３】
金属層またはパターンは例えば有機光電池（ｐｈｏｔｏ−ｖｏｌｔａｉｃｓ）（ＯＰＶ）、無機光電池（ｃ−Ｓｉ、ａ−Ｓｉ、ＣｄＴｅ、ＣＩＧＳ）、ＯＬＥＤディスプレイ、ＯＬＥＤ照明、無機照明（ｌｉｇｈｔｉｎｇ）、ＲＦＩＤ、有機トランジスター、薄膜電池、タッチスクリーン、ｅ−ペーパー、ＬＣＤ、プラズマ、センサー、膜スイッチまたは電磁シールドのような、様々な電子装置またはそのような電子装置の部品に使用されることができる。
【０１２４】
金属ナノ粒子の調製
本発明に従う金属ナノ粒子はあらゆる調製法により調製されることができる。
【０１２５】
金属ナノ粒子を調製する好適な方法は、
−  分散工程であって、金属粒子または金属前駆体粒子がそこで、式Ｖ、
【０１２６】
【化３】
2018508925.tif 000009
【０１２７】
［式中、
ＲａおよびＲｂは場合により置換されていてもよいアルキル基を表わし、そして
ＲａおよびＲｂは環を形成することができる］
に従う溶媒を含む分散媒中に分散される工程、
−  水を含む洗浄液を使用する洗浄工程であって、式Ｖに従う溶媒がそこで実質的に除去される、工程、並びに
−  蒸発工程であって、水がそこで実質的に除去される工程：
を含み、
該蒸発工程が、高沸点溶媒および前記の式Ｉ〜ＩＶに従う分散安定化合物の存在下で実施されることを特徴とする。
【０１２８】
本明細書で言及される高沸点有機溶媒は、水の沸点より高い（＞１００℃）沸点をもつ溶媒である。
【０１２９】
好適な高沸点溶媒は、金属ナノ粒子分散物の液体キャリアとしての前記のものである。
【０１３０】
分散法は、沈殿、混合、ミル処理（ｍｉｌｌｉｎｇ）、現位置（ｉｎ−ｓｉｔｕ）合成またはそれらの組み合わせを含む。温度、工程時間、エネルギー入力、等のような実験条件は選択される方法に左右される。分散法は連続的、バッチモードまたは半バッチモードで実施することができる。
【０１３１】
混合装置は圧力ニーダー、開放ニーダー、遊星形ミキサー、溶解機（ｄｉｓｓｏｌｖｅｒ）、高剪断スタンドミキサーおよびＤａｌｔｏｎ  Ｕｎｉｖｅｒｓａｌ  Ｍｉｘｅｒを含むことができる。適切なミル処理および分散装置はボールミル、パールミル、コロイドミル、高速ディスペンサー、二重ローラー、ビードミル、ペイントコンディショナーおよび三重ローラーである。ガラス、セラミックス、金属およびプラスチックのような多数の異なるタイプの材料をミル処理基材（ｍｉｌｌｉｎｇ  ｍｅｄｉａ）として使用することができる。分散物はまた、超音波エネルギーを使用して調製されることができる。
【０１３２】
用語「ナノ粒子」は分散物調製の最後に１００ｎｍ未満の平均粒度をもつ分散粒子を表わす。分散物調製工程の前に、金属粒子または金属前駆体の粒子は典型的には、粉末、フレーク、粒子または凝集粒子として入手可能である。それらの平均粒度が１００ｎｍを超える時は、分散工程は、粒度がナノ粒子範囲に低下するまで、必然的にミル処理または脱凝集作業を含む粒度低下工程を含む。分散物調製の前に、フレークまたは粉末は、乾燥ミル処理、湿式ミル処理またはふるい法により粒度を低下させることができる。１種以上の金属前駆体の１種以上の金属への転化（ｃｏｎｖｅｒｓｉｏｎ）は、粒度低下工程と同時であることができる。
【０１３３】
好適な態様において、分散媒は式ＶＩ、
【０１３４】
【化４】
2018508925.tif 000010
【０１３５】
［式中、Ｌは場合により置換されていてもよい直線状または分枝状Ｃ2−Ｃ11アルキレン基である］
に従う溶媒を含む。
【０１３６】
より好適な態様において、分散媒は、場合により置換されていてもよい２−ピロリドン、β−ラクタム、γ−ラクタム、δ−ラクタムまたはε−ラクタムから選択される溶媒を含む。
【０１３７】
更により好適な態様において、金属ナノ粒子分散物は、分散媒として２−ピロリドン、４−ヒドロキシ−２−ピロリドン、δ−バレロラクタムまたはε−カプロラクタムから選択される溶媒を含む。
【０１３８】
最も好適な態様において、分散媒は２−ピロリドンを含む。
【０１３９】
金属ナノ粒子分散物は、分散物の総重量に対して１〜９９重量％間の、好適には５〜９０重量％間の、より好適には１０〜７０重量％間の、最も好適には２０〜５０重量％間の量の、前記に規定の通りの溶媒を含む。
【０１４０】
金属ナノ粒子分散物の分散媒は、式ＶまたはＶＩに従う溶媒に加えて、共溶媒（ｃｏ−ｓｏｌｖｅｎｔ）、好適にはアルコールまたはケトンを含むことができる。共溶媒はより好適には、エタノールまたはメチルエチルケトン（ＭＥＫ）である。共溶媒は金属ナノ粒子分散物の調製の当初から存在しても、または調製期間中または調製の最後に添加されてもよい。
【０１４１】
共溶媒の量は好適には、分散媒の総量に対して０〜７５重量％間、より好適には５〜７０重量％間である。
【０１４２】
好適な態様において、金属ナノ粒子分散物は、本発明の分散媒中への還元剤の存在下で、金属酸化物、金属水酸化物、金属塩またはそれらの組み合わせ物のような金属前駆体の混合下における現位置還元により調製される。
【０１４３】
好適な金属酸化物のナノ粒子は、銀酸化物、錫酸化物、チタン酸化物、ジルコニウム酸化物、タングステン酸化物、モリブデン酸化物、カドミウム酸化物、銅酸化物または亜鉛酸化物を基材にする。
【０１４４】
ＺｎＯ：Ａｌ、ＳｎＯ2：ＦまたはＳｎＯ2：Ｓｂのようなドープ金属酸化物ナノ粒子も使用することができる。
【０１４５】
好適な金属水酸化物の粒子は、銅水酸化物、チタン水酸化物、ジルコニウム水酸化物、タングステン水酸化物、モリブデン水酸化物、カドミウム水酸化物または亜鉛水酸化物を基材にする。
【０１４６】
好適な金属塩は、硝酸塩、炭酸塩、塩化物、リン酸塩、ほう酸塩、スルホン酸塩および硫酸塩のような無機酸塩、並びにステアリン酸塩、ミリスチン酸塩または酢酸塩のような有機酸塩を含む。
【０１４７】
前記の通りに、特に好適な金属ナノ粒子は銀ナノ粒子である。これらは例えば、酸化銀または酢酸銀の還元により調製されることができる。
【０１４８】
金属ナノ粒子への金属前駆体の還元度（ｄｅｇｒｅｅ  ｏｆ  ｒｅｄｕｃｔｉｏｎ）は好適には６０〜１００％間である。
【０１４９】
還元剤は分散媒に可溶性であり、ヒドロキシルアミンおよびその誘導体、ギ酸、蓚酸、アスコルビン酸、ヒドラジンおよびその誘導体、ジチオスレイトール（ＤＴＴ）、亜リン酸塩、ヒドロ亜リン酸塩（ｈｙｄｒｏｐｈｏｓｐｈｉｔｅｓ）、亜リン酸およびその誘導体、リチウムアルミニウム水素化物、ジイソブチルアルミニウム水素化物、ナトリウムホウ水素化物、亜硫酸塩、錫（ＩＩ）錯体、鉄（ＩＩ）錯体、亜鉛水銀アマルガム、ナトリ
ウムアマルガム、原子水素またはリンドラー（Ｌｉｎｄｌａｒ）触媒、の群から選択されることができる。
【０１５０】
好適な態様に従うと、金属銀ナノ粒子は、還元剤との酸化銀の混合下における現位置還元により調製される。還元剤は好適には、還元剤の総重量に対して少なくとも５０重量％のギ酸を含む。
【０１５１】
金属ナノ粒子分散物のｐＨは好適には、７〜１０間、より好適には７．４〜９．０間である。
【０１５２】
本発明に従う金属ナノ粒子分散物を調製する方法は好適には洗浄工程を含む。
【０１５３】
液体キャリアまたは前記の通りの他の添加剤のような更なる成分が、前記の通りに調製される金属ナノ粒子に添加される時に、式ＶまたはＶＩに従う溶媒の存在は、このようにして得られる金属ナノ粒子分散物の特性に不都合な影響を与えるかも知れないことが認められている。例えば、金属ナノ粒子分散物が導電インクジェット液として使用される時には、２−ピロリドンの存在が流体を吸湿性（ｈｙｇｒｏｓｃｏｐｉｃ）にさせて、不安定化効果をもたらすことが認められている。２−ピロリドンの存在はまた、いわゆるインクのたまり（ｐｏｏｌｉｎｇ）をもたらす可能性がある。
【０１５４】
今日、金属ナノ粒子の調製に使用される式ＶまたはＶＩに従う溶媒は、水を含む洗浄液を使用する洗浄工程、それに続く、水がそこで少なくとも実質的に除去される、前記の式Ｉ、ＩＩ、ＩＩＩまたはＩＶに従う分散安定化合物および高沸点溶媒の存在下における蒸発工程、により除去されることができることが認められた。
【０１５５】
少なくとも実質的に除去される、とは、金属ナノ粒子分散物の含水量が１０重量％未満、好適には５．０重量％未満、より好適には２．５重量％未満、最も好適には１．０重量％未満であることを意味する。
【０１５６】
式ＶまたはＶＩに従う溶媒中に分散される金属ナノ粒子への水の添加は、ナノ粒子の沈降（ｓｅｄｉｍｅｎｔａｔｉｏｎ）をもたらす。次にナノ粒子は簡単な瀘過により上澄み液から分離されることができる。水を使用する洗浄工程は数回反復されることができる。洗浄工程は、分散工程に使用される式ＶまたはＶＩに従う溶媒の、少なくとも実質的な除去をもたらす。
【０１５７】
他の溶媒は、１回または複数回の洗浄工程において、水と組み合わせて使用されることができる。
【０１５８】
瀘過後に、金属ナノ粒子はまだ幾らかの水を含むかも知れない。次に、この水は高温で、例えば３０〜７０℃間でそして／または減圧下で、少なくとも実質的に除去される。
【０１５９】
水の除去は好適には、前記の式Ｉ、ＩＩ、ＩＩＩまたはＩＶに従う分散安定化合物および高沸点溶媒の存在下で実施される。本明細書で言及される高沸点有機溶媒は、水の沸点より高い沸点を有する有機溶媒を意味する。前記の式Ｉ、ＩＩ、ＩＩＩまたはＩＶに従うこのような分散安定化合物および高沸点溶媒の不在下においては、液体キャリア中に金属ナノ粒子を再分散することは、より困難であるかまたは不可能ですらあるかも知れないことが認められた。
【０１６０】
本発明に従う金属ナノ粒子分散物を調製する方法は、更に、分散媒がそこで少なくとも一部は除去される、いわゆる「濃厚化工程（ｃｏｎｃｅｎｔｒａｔｉｏｎ  ｓｔｅｐ）」
を含むことができる。このような濃厚化は、例えば、限外瀘過法、溶媒の蒸発、非溶媒中の完全なもしくは不完全な沈殿（ｐｒｅｃｉｐｉｔａｔｉｏｎ）または沈降（ｓｅｄｉｍｅｎｔａｔｉｏｎ）、遠心分離または限外遠心分離、あるいはそれらの組み合わせ物を含む。「濃厚化工程」後に、金属ナノ粒子分散物は２５重量％を超える、好適には３５重量％を超える、より好適には４５重量％を超える金属ナノ粒子を含むことができる。
【実施例】
【０１６１】
材料
以下の実施例中に使用されたすべての材料は、別記されない限りＡＬＤＲＩＣＨ  ＣＨＥＭＩＣＡＬ  Ｃｏ．（ベルギー）およびＡＣＲＯＳ（ベルギー）のような標準製造元から容易に入手可能であった。使用された水は脱イオン水であった。
【０１６２】
ＤＳＣ−０１はＣｈｅｍｏｓｙｎｔｈａから市販の分散安定化合物Ｎ−ジブチル−（２，５−ジヒドロ−５−チオキソ−１Ｈ−テトラゾール−１−イル）アセタミド（ＣＡＳＲＮ１６８６１２−０６−４）
【０１６３】
【化５】
2018508925.tif 000011
【０１６４】
である。
【０１６５】
ＤＳＣ−０２はＵｂｉｃｈｅｍから市販の分散安定化合物５−ヘプチル−２−メルカプト−１，３，４−オキサジアゾール（ＣＡＳＲＮ６６４７３−１０−７）
【０１６６】
【化６】
2018508925.tif 000012
【０１６７】
である。
【０１６８】
ＤＳＣ−０３はＳｉｇｍａ  Ａｌｄｒｉｃｈから市販の分散安定化合物１−フェニル−５−メルカプトテトラゾール（ＣＡＳＲＮ８６−９３−１）である。
【０１６９】
ＤＳＣ−０４はＳｉｇｍａ  Ａｌｄｒｉｃｈから市販の分散安定化合物５−メチル−１，２，４−トリアゾロ−（１，５−ａ）プリミジン−７−オール（ＣＡＳＲＮ２５０３−５６−２）
【０１７０】
【化７】
2018508925.tif 000013
【０１７１】
である。
【０１７２】
ＤＳＣ−０５はＡＢＩ  ｃｈｅｍから市販の分散安定化合物のエトキシカルボニル・チオチアジアゾリルカルバメート（ＣＡＳＲＮ２１５２１−７３−３）
【０１７３】
【化８】
2018508925.tif 000014
【０１７４】
である。
【０１７５】
酸化銀（Ａｇ2Ｏ）は水酸化ナトリウムのアルカリ性水溶液（３３重量％）中の硝酸銀の沈殿、並びにそれに続く瀘過および乾燥により調製された。
【０１７６】
ＢＡＳＦから市販の２−フェノキシ−エタノール（ＣＡＳＲＮ１２２−９９−６）。
【０１７７】
ＢＡＳＦから市販のガンマ−ブチロ−ラクトン（ＣＡＳＲＮ９６−４８−０）。
【０１７８】
Ｓｉｇｍａ  Ａｌｄｒｉｃｈから市販のプロピレンカーボネート（ＣＡＳＲＮ１０８−３２−７）。
【０１７９】
ＡＣＲＯＳ  ＣＨＩＭＩＣＡから市販のジアセトンアルコール（ＣＡＳＲＮ１２３−４２−２）。
【０１８０】
ＡＣＲＯＳ  ＣＨＩＭＩＣＡから市販のｎ−ブタノール（ＣＡＳＲＮ７１−３６−３）。
【０１８１】
ＡＣＲＯＳ  ＣＨＩＭＩＣＡから市販の１，２プロパンジオール（ＣＡＳＲＮ５７−５５−６）。
【０１８２】
ＤＯＷ  ＣＨＥＭＩＣＡＬＳから市販の１−メトキシ−２−プロパノール（ＣＡＳＲＮ１０７−９８−２）。
【０１８３】
ＤＯＷ  ＣＨＥＭＩＣＡＬＳから市販の２−ブトキシエタノール（ＣＡＳＲＮ１１１−７６−２）。
【０１８４】
Ａｇｆａ  Ｇｅｖａｅｒｔからのビニリデンクロリド−メタクリル酸とイタコン酸とのコポリマーのＣｏｐｏｌ（ＶｉＣｌ2−ＭＡ−ＩＡ）。
【０１８５】
Ｌａｎｘｅｓｓからの界面活性剤のＭｅｒｓｏｌａｔ  Ｈ４０。
【０１８６】
ＢａｙｅｒからのシリカのＫｉｅｓｅｌｓｏｌ  １００Ｆ。
【０１８７】
測定法
銀被膜の導電率
銀被膜の表面抵抗（ＳＥＲ）は、四点の同一線上（ｃｏｌｌｉｎｅａｒ）プローブを使用して測定した。表面またはシート抵抗は以下の式：
ＳＥＲ  ＝  （π／ｌｎ２）*（Ｖ／Ｉ）
［式中、
ＳＥＲは(Ω／  で表される層の表面抵抗である；
πはほぼ３．１４に等しい数学の定数である；
ｌｎ２はほぼ０．６９３に等しい、値２の自然対数に等しい数学の定数である；
Ｖは四点プローブ測定装置の電圧計により測定された電圧である；
Ｉは四点プローブ測定装置により測定される供給源の電流である］
により計算された。
【０１８８】
各サンプルにつき、被膜の異なる位置において３回の測定を実施し、平均値を計算した。
【０１８９】
被膜の銀含量ＭAg（ｇ／ｍ2）はＷＤ−ＸＲＦにより決定された。
【０１９０】
次に被覆層の導電率を、以下の式：
【０１９１】
【数１】
2018508925.tif 000015
【０１９２】
［式中、ρAgは銀の密度（１０．４９ｇ／ｃｍ3）であり、そしてσAgは銀の比導電率（６．３  １０5Ｓ／ｃｍに等しい）である］
を使用して、銀のバルクの導電性の百分率として導電率を計算することにより決定した。
【０１９３】
銀インクジェットインクの安定性
安定性は、インクまたは被膜配合物の保管寿命（ｓｈｅｌｆ  ｌｉｆｅ）を決定する、長期間にわたり安定である能力並びに／あるいは、特定の付着技術（ｄｅｐｏｓｉｔｉｏｎ  ｔｅｃｈｎｏｌｏｇｙ）により使用されそして／または、調製直後の（ｆｒｅｓｈｌｙ  ｐｒｅｐａｒｅｄ）対照に比較して、使用後に同一の特性をもつ能力、を表わす。
【０１９４】
インクまたは被膜配合物の不安定性は多くの場合、可逆性（凝集（ｆｌｏｃｃｕｌａｔｉｏｎ））または不可逆性［凝結（ａｇｇｒｅｇａｔｉｏｎ）、結合（ｃｏａｌｅｓｃｅｎｃｅ）、オズワルド熟成（Ｏｓｗａｌｄ  ｒｉｐｅｎｉｎｇ）］をもたらす粒子の沈降（ｓｅｄｉｍｅｎｔａｔｉｏｎ）に関連する。
【０１９５】
インクまたは被膜配合物の安定性は、インクジェットおよび／またはインクの意図された使用期間中のインクの安定性を測定する様々な方法：例えば、目視検査、粒度測定、光学的方法により決定されることができる。
【０１９６】
撹拌（ａｇｉｔａｔｉｏｎ）を回避する垂直な試験管中のインクの目視検査は、試験管
中の垂直位に応じて光学的吸収に相異を示すことにより、垂直沈降により不安定性を示す。
【０１９７】
より定量的で、より好適な方法は、生成物の分散状態をモニターするために垂直走査（ｓｃａｎｎｉｎｇ）法と接続された複数の光線散乱法を使用する。沈降現象の加速は例えば、試験中の急速な遠心分離により使用することができる。市販の装置は例えば、ＬＵＭ
ＧｍｂＨからのＬｕｍｉｓｉｚｅｒ（登録商標）である。サンプルは８８０ｎｍの光線を使用して３０００ｒｐｍで２４時間にわたり測定された。Ｌｕｍｉｓｉｚｅｒ（登録商標）により提供される安定性指数（ｓｔａｂｉｌｉｔｙ  ｉｎｄｅｘ）は、不安定性が０〜１に増加する場合の０と１間の範囲にある。
【実施例１】
【０１９８】
銀ナノ粒子分散物ＮＰＤ−０１の調製
２０．０ｇの酸化銀（Ｕｍｉｃｏｒｅからの）を４０．０ｇのエタノールおよび２３．０ｇの２−ピロリドンの混合物に、撹拌しながら添加した。次に該前駆分散物を２４時間撹拌した。
【０１９９】
次に、室温で撹拌し、温度を維持しながら、２．６７ｍｌのギ酸を前駆分散物に添加した（１．２５ｍｌ／分）。ギ酸の添加後に、混合物を更に２３〜２５℃で２．５時間撹拌した。
【０２００】
次に、混合物を６０μｍの瀘布（ｆｉｌｔｅｒ  ｃｌｏｔｈ）を使用して瀘過した。次に、最初は１１０ｍｂａｒで６０分間、次に６０ｍｂａｒで３０分間、４０℃で瀘液を濃縮して、±４５重量％の銀を含む銀ナノ粒子分散物を得た。
【０２０１】
銀ナノ粒子分散物ＮＰＤ−０２およびＮＰＤ−０３の調製
ＮＰＤ−０２およびＮＰＤ−０３を前記のＮＰＤ−０１に記載の通りに調製した。しかし、ギ酸を添加する前に、０．０９ｇ（ＮＰＤ−０２）および０．１８ｇのＤＳＣ−０２をそれぞれ、２４時間撹拌された前駆分散物に添加した。
【０２０２】
銀の総量に対するＤＳＣ−０２の重量％（重量％  ＤＳＣ／Ａｇ）はそれぞれ０．４５および０．９０％であった。
【０２０３】
銀インクＡｇＩｎｋ−０１〜ＡｇＩｎｋ−０３の調製
銀インクＡｇＩｎｋ−０１〜ＡｇＩｎｋ−０３を、５０重量％のＮＰＤ−０１〜ＮＰＤ−０３それぞれを、２５重量％の２−フェノキシエタノールおよび２５重量％のガンマ−ブチロ−ラクトンと混合することにより調製した。
【０２０４】
銀インクＡｇＩｎｋ−０４およびＡｇＩｎｋ−０５を、５０重量％のＮＰＤ−０１を、２５重量％の２−フェノキシエタノール、２５重量％のガンマ−ブチロ−ラクトンおよび、銀の総重量に対して０．４５および０．９０％それぞれのＤＳＣ−０２の重量％を得るためのＤＳＣ−０２の量、と混合することにより調製した。
【０２０５】
導電銀被膜ＳＣ−０１〜ＳＣ−０５の調製
次に、銀インクＡｇＩｎｋ−０１〜ＡｇＩｎｋ−０５をポリエステル支持体上に被覆し（ブレードコーター、被膜厚さは１０μｍであった）、１５０℃で３０分間硬化した。
【０２０６】
被覆層の導電率を前記の通りに測定した。結果は表１に示される。
【０２０７】
【表３】
2018508925.tif 000016
【０２０８】
表１の結果から、銀インクに対する分散安定化合物ＤＳＣ−０２の添加が、それから得た被膜の、より高い導電率をもたらすことが明白である。分散安定化合物は、銀粒子（ＡｇＩｎｋ−０２および０３）の合成中または、後のインクジェットインク（ＡｇＩｎｋ−０４および０５）の調製中に添加されることができる。
【実施例２】
【０２０９】
銀ナノ粒子分散物ＮＰＤ−０４の調製
ＮＰＤ−０４は前記のＮＰＤ−０１の通りに調製された。
【０２１０】
銀ナノ粒子分散物ＮＰＤ−０５およびＮＰＤ−０６の調製
ＮＰＤ−０５およびＮＰＤ−０６を前記のＮＰＤ−０１に記載の通りに調製した。しかし、ギ酸を添加する前に、０．１０ｇ（ＮＰＤ−０５）および０．２０ｇ（ＮＰＤ−０６）のＤＳＣ−０２それぞれを、２４時間撹拌された前駆分散物に添加した。
【０２１１】
銀の総量に対するＤＳＣ−０２の重量％（重量％  ＤＳＣ／Ａｇ）はそれぞれ０．５４および１．１０％であった。
【０２１２】
銀インクＡｇＩｎｋ−０６〜ＡｇＩｎｋ−０８の調製
銀インクＡｇＩｎｋ−０６〜ＡｇＩｎｋ−０８を、５０重量％のＮＰＤ−０４〜ＮＰＤ−０６それぞれを２５重量％の２−フェノキシエタノールおよび２５重量％のガンマ−ブチロ−ラクトンと混合することにより調製した。
【０２１３】
導電銀被膜ＳＣ−０６〜ＳＣ−０８の調製
次に、銀インクＡｇＩｎｋ−０６〜ＡｇＩｎｋ−０８を、ポリエステル支持体上に被覆し（ブレードコーター、被膜厚さは１０μｍであった）、１５０℃で３０分間硬化した。
【０２１４】
被覆層の導電率を前記の通りに測定した。結果は表２に示される。
【０２１５】
銀インクの安定性を前記の通りに測定し、Ｌｕｍｉｓｉｚｅｒ不安定性指数（ｉｎｓｔａｂｉｌｉｔｙ  ｉｎｄｅｘ）として表わした。結果は表２に示される。
【０２１６】
【表４】
2018508925.tif 000017
【０２１７】
表２の結果から、銀インクに対する分散安定化合物ＤＳＣ−０２の添加が、それから得た被膜の、より高い導電率をもたらすことが明白である。更に分散安定化合物ＤＳＣ−０２の添加が、より安定なインクジェットの銀インクをもたらすことが明白である。
【実施例３】
【０２１８】
銀ナノ粒子分散物ＮＰＤ−０７の調製
ＮＰＤ−０７は前記のＮＰＤ−０１の通りに調製された。
【０２１９】
銀ナノ粒子分散物ＮＰＤ−０８〜ＮＰＤ−１７の調製
ＮＰＤ−０８〜ＮＰＤ−１７を前記のＮＰＤ−０１に対して記載の通りに調製した。しかし、ギ酸を添加する前に、表３に示された通りの量の分散安定化合物（銀の総量に対する重量％のＤＳＣとして表わされた、重量％ＤＳＣ／Ａｇ）を２４時間撹拌された前駆分散物に添加した。
【０２２０】
銀インクＡｇＩｎｋ−０９〜ＡｇＩｎｋ−１９の調製
銀インクＡｇＩｎｋ−０９〜ＡｇＩｎｋ−１９を、５０重量％のＮＰＤ−０７〜ＮＰＤ−１７それぞれを、２５重量％の２−フェノキシエタノール、２５重量％のガンマ−ブチロ−ラクトンおよび０．０４重量％の、２−ピロリドン中ビニルホスホン酸の５．０重量％溶液、と混合することにより調製した。
【０２２１】
導電銀被膜ＳＣ−０９〜ＳＣ−３０の調製
導電銀被膜ＳＣ−０９〜ＳＣ−１９を、銀インクＡｇＩｎｋ−０９〜ＡｇＩｎｋ−１９をポリエステル支持体上に被覆することにより（ブレードコーター、被膜厚さは１０μｍであった）得て、１５０℃で３０分間硬化した。導電銀被膜ＳＣ−２０〜ＳＣ−３０を、銀インクＡｇＩｎｋ−０９〜ＡｇＩｎｋ−１９を、表３に示された組成をもつ下塗りを提供されたポリエステル支持体上に被覆することにより（ブレードコーター、被膜厚さは１０μｍであった）得て、１５０℃で３０分間硬化した（導電銀被膜は下塗り上に提供される）。
【０２２２】
【表５】
2018508925.tif 000018
【０２２３】
被覆層の導電率は前記の通りに測定された。結果は表４に示される。
【０２２４】
銀インクの安定性は、目視検査により前記の通りに測定されて、垂直な、撹拌されない試験管中で少なくとも５％の沈降度に達した。結果は表４に示される。
【０２２５】
【表６−１】
2018508925.tif 000019
【０２２６】
【表６−２】
2018508925.tif 000020
【０２２７】
表４の結果から、分散安定化合物の添加が、より安定なインクジェットの銀インクをもたらすことが明白である。その結果から更に、より高い量の分散安定化合物において、銀被膜の導電率が低下する可能性があることも明白である。
【０２２８】
表４の結果はまた、表３の組成をもつ下塗り上に適用された銀被膜が、下塗りされない支持体上に適用されたものに比較して、より高い導電率（より低いＳＥＲ）をもつことも示す。これは、硬化中の下塗りからの酸、すなわちＨＣｌの放出によるかも知れない。
【実施例４】
【０２２９】
銀ナノ粒子分散物ＮＰＤ−１８〜ＮＰＤ−２５の調製
銀ナノ粒子分散物ＮＰＤ−１８〜ＮＰＤ−２５は、表５の、２−ピロリドン、エタノール、酸化銀、ギ酸およびＤＳＣ−０１の量を使用して、ＮＰＤ−０１およびＮＰＤ−０２に対して記載の通りに調製された。
【０２３０】
【表７】
2018508925.tif 000021
【０２３１】
銀インクＡｇＩｎｋ−２０〜ＡｇＩｎｋ−２７の調製
銀インクＡｇＩｎｋ−２０〜ＡｇＩｎｋ−２７を、３２重量％の２−フェノキシエタノールおよび３２重量％のガンマ−ブチロ−ラクトンと、５０重量％のＮＰＤ−１８〜ＮＰＤ−２５それぞれを混合することにより調製した。
【０２３２】
導電銀被膜ＳＣ−３１〜ＳＣ−４４の調製
導電銀被膜ＳＣ−３１〜ＳＣ−４４を、前記の下塗りポリエステル支持体上に銀インクＡｇＩｎｋ−２０〜ＡｇＩｎｋ−２７を被覆（ブレードコーター、被膜厚さは１０μｍであった）することにより得て、表６に示されたように硬化した。
【０２３３】
【表８】
2018508925.tif 000022
【０２３４】
表６の結果から、分散安定化合物の存在が、銀被膜の、より高い導電率をもたらすことが明白である。結果はまた、１５０℃の硬化温度における１５秒の硬化時間がすでに、銀被膜の高い導電率をもたらすことを示す。
【０２３５】
更に、表６の結果から、それが、銀ナノ粒子の調製に使用される分散安定化合物の絶対的量ではなくて、むしろ銀インクの最終的特性を決定する、銀の総量に対するＤＳＣの重
量％として表わされる銀の量に対する量であることが明白である。
【実施例５】
【０２３６】
銀ナノ粒子分散物ＮＰＤ−２６の調製
１００．０ｇの酸化銀（Ｕｍｉｃｏｒｅからの）を４５０．０ｇのエタノールおよび１１５．０ｇの２−ピロリドンの混合物に、撹拌しながら添加した。次に前駆分散物を２３℃で８時間撹拌した。
【０２３７】
次に０．６２ｇのＤＳＣ−０１を前駆分散物に添加し、続いて、撹拌し、２３℃の温度を維持ながら、１６．３ｇのギ酸を添加した（１０．０ｍｌ／分）。ギ酸の添加後、混合物を更に２３℃で２．５時間撹拌した。
【０２３８】
次に有機溶媒の蒸発により分散物をほぼ２０８．７ｇに濃厚化して、±４４．６重量％の銀を含む銀ナノ粒子分散物を得た。
【０２３９】
２５．０ｇの濃厚化分散物に、１．５ｇの、２−フェノキシエタノール／プロピレンカーボネートの５０／５０重量％混合物および７５．０ｇの水を添加した。
【０２４０】
約１時間後、銀粒子の沈降が開始した。
【０２４１】
２４時間後、上澄み液をデカントし、沈殿物を４−７μｍの紙上で瀘取した。
【０２４２】
次に、瀘液を３５℃で更に乾燥して水を除去し、９０重量％を超える銀含量をもつ銀沈殿ペーストを得た。
【０２４３】
銀インクＡｇＩｎｋ−２８〜ＡｇＩｎｋ−３５の調製
銀インクＡｇＩｎｋ−２８〜ＡｇＩｎｋ−３５を２２．３重量％の銀沈殿ペーストを７７．０重量％の表７に示した溶媒と混合することにより調製した。
【０２４４】
【表９】
2018508925.tif 000023
【０２４５】
表７から、他の溶媒と組み合わせた２−ピロリドンの存在が不安定な銀インクをもたらす可能性があることが明白である。銀ナノ粒子を調製するために２−ピロリドンが使用される時は、好適には水を使用する洗浄工程を実施することにより２−ピロリドンを除去し
、そして銀インクジェットインクを配合するために他の液体キャリアを使用することが好都合である。
【０２４６】
表７から、使用された液体キャリアはすべて、安定な銀インクジェットインクをもたらすことが明白である。
【実施例６】
【０２４７】
銀インクＡｇＩｎｋ−３６〜ＡｇＩｎｋ−４１の調製
３７．９ｇの酸化銀（Ｕｍｉｃｏｒｅからの）を、３２９．１ｇのエタノールおよび１６４．５ｇの２−ピロリドンの混合物に、撹拌しながら添加した。次に前駆分散物を２３℃で８時間撹拌した。
【０２４８】
次に、０．２４ｇのＤＳＣ−０１を前駆分散物に添加し、続いて、撹拌し、２３℃の温度に維持しながら、６．２ｇのギ酸を添加した（１０．０ｍｌ／分）。ギ酸の添加後、混合物を更に２３℃で２．５時間撹拌した。
【０２４９】
次に有機溶媒の蒸発により、分散物を約７９．２ｇに濃厚化させて、±４４．６重量％の銀を含む銀ナノ粒子分散物を得た。
【０２５０】
２５．０ｇの濃厚化分散物に７５．０ｇの水を添加して銀粒子の沈降を誘発した。
【０２５１】
２４時間後、上澄み液をデカントした。水（７５．０ｇ）の添加後、沈殿物を撹拌し、４−７μｍの瀘紙上で瀘過して過剰上澄みを除去した。
【０２５２】
沈殿物にエタノールおよび表８に示された高沸点溶媒の混合物（ＨＢＳ洗浄液）を添加した（１部の沈殿物／１部の高沸点溶媒／２部のエタノール）。次に沈殿物を更に４０℃で乾燥して水およびエタノールを除去して、約４０重量％の銀を含む銀ナノ粒子分散物を得た。
【０２５３】
次に銀インクＡｇＩｎｋ−３６〜ＡｇＩｎｋ−４１を、５０．０重量％の銀ナノ粒子分散物、表８に示された４７．５重量％の高沸点溶媒（ＨＢＳインク）および粘度を低下するための２．５重量％のプロピレンカーボネートを混合することにより調製した。すべての銀インクＡｇＩｎｋ−３６〜ＡｇＩｎｋ−４７が安定であった。
【０２５４】
【表１０】
2018508925.tif 000024
【０２５５】
次に銀インクＡｇＩｎｋ−３６〜ＡｇＩｎｋ−４１を前記の通りの下塗りポリエステル支持体上に被覆し（ブレードコーター、被膜厚さは１０μｍであった）そして、１５０℃で１５分間硬化した。被覆層の導電率を前記のように測定した。結果は表８に示される。
【０２５６】
表８の結果から、銀インクＡｇＩｎｋ−３６〜ＡｇＩｎｋ−４１からのすべての被膜が良好な導電率を有したことは明白である。
【実施例７】
【０２５７】
銀インクＡｇＩｎｋ−４２〜ＡｇＩｎｋ−４４の調製
１１３．７ｇの酸化銀（Ｕｍｉｃｏｒｅから）を１０８３．８ｇのエタノールおよび３９７．０ｇの２−ピロリドンの混合物に、撹拌しながら添加した。次に前駆分散物を２３℃で８時間撹拌した。
【０２５８】
次に１８．６ｇのギ酸を、撹拌し、２３℃の温度に維持しながら添加した（１０．０ｍｌ／分）。ギ酸の添加後、混合物を更に２３℃で２．５時間撹拌した。
【０２５９】
次に有機溶媒の蒸発により、分散物を約２３８．６ｇに濃厚化させて、濃厚化銀ナノ粒子分散物を得た。
【０２６０】
２５．０ｇの濃厚化銀ナノ粒子分散物に７５．０ｇの水を添加して銀粒子の沈降（ｓｅｄｉｍｅｎｔａｔｉｏｎ）を誘発した。
【０２６１】
２４時間後、上澄み液をデカントした。水（７５．０ｇ）の添加後、沈殿物を撹拌し、
最初に１７μｍのフィルター上で、次に４〜７μｍの瀘紙上で瀘過して過剰上澄みを除去した。
【０２６２】
エタノール、２−フェノキシエタノールおよび表９に示された量のＤＳＣ−０１（銀の総量に対する重量％として表わされる）を銀沈殿物に添加した（１部の沈殿物／１部の２−フェノキシエタノール／２部のエタノール）。次に銀沈殿物を更に４０℃で乾燥して水およびエタノールを除去して、約４０重量％ｔの銀を含む銀ナノ粒子分散物を得た。
【０２６３】
次に銀インクＡｇＩｎｋ−４２〜ＡｇＩｎｋ−４４を、５０．０重量％の銀ナノ粒子分散物、４７．５重量％２フェノキシエタノールおよび２．５重量％のプロピレンカーボネートを混合することにより調製した。
【０２６４】
次に銀インクＡｇＩｎｋ−４２〜ＡｇＩｎｋ−４４を前記の通りの下塗りポリエステル支持体上に被覆し（ブレードコーター、被膜厚さは１０μｍであった）そして、１５０℃で１５分間硬化した。被覆された層の導電率を前記のように測定した。結果は表９に示される。
【０２６５】
【表１１】
2018508925.tif 000025
【０２６６】
表９の結果から、ＤＳＣ−０１の増加していく量が、より安定な銀インクをもたらすことが明白である。
【実施例８】
【０２６７】
銀インクＡｇＩｎｋ−４５〜ＡｇＩｎｋ−５３の調製
４５０ｇの酸化銀（Ｕｍｉｃｏｒｅから）を８７５ｇのエタノールおよび５１７ｇの２−ピロリドンの混合物に撹拌しながら添加した。次に前駆分散物を２３℃で１５時間撹拌した。
【０２６８】
次に２．８ｇのＤＳＣ−０１を、撹拌しそして２３℃の温度に維持しながら混合物に添加し、続いて７３ｇのギ酸を添加した（１０．０ｍｌ／分）。ギ酸の添加後、混合物を更に２３℃で１５時間撹拌した。
【０２６９】
次に有機溶媒の蒸発により、分散物を濃厚化させて、約４５重量％の銀を含む濃厚化銀ナノ粒子分散物を得た。
【０２７０】
次に銀インクＡｇＩｎｋ−４５〜ＡｇＩｎｋ−５３を、４４重量％の銀ナノ粒子分散物および、表１０に示された２フェノキシエタノール、プロピレンカーボネートおよびｎ−ブタノールのそれぞれの量を混合することにより調製した。
【０２７１】
銀インクＡｇＩｎｋ−４５〜ＡｇＩｎｋ−５３の安定性を前記の通りに測定し、Ｌｕｍ
ｉｓｉｚｅｒ不安定性合指数として表わした。結果は表１０に示される。不安定性指数に基づいてインクＡｇＩｎｋ−４５〜ＡｇＩｎｋ−４７を最も安定なインクとして選択し、そこで安定な射出が達成される最高の射出周波数（ｊｅｔｔｉｎｇ  ｆｒｅｑｕｅｎｃｙ）を決定するために使用した。射出試験は、１０ｐＬの公称の小滴容量を伴うＤｉｍａｔｉｘ材料印刷機（ＤＭＰ−２８３１）および使い捨てカートリッジ（ＤＭＣ−１１６１０）を使用することにより実施された。結果は表１０に示される。更に、幾つかのパターン（ｐａｔｔｅｒｎ）を前記の下塗りポリエステル支持体上にインクジェット印刷し、１５０℃で３０分間硬化した。印刷されたパターンの導電率を前記の通りに測定した。結果は表１０に示される。
【０２７２】
【表１２】
2018508925.tif 000026
【０２７３】
表１０の結果から、溶媒の組成を最適化することにより安定な銀インクを得ることができることは明白である。更に、表１０の結果から、ｎ−ブタノールの添加が、印刷されたパターンの導電率に影響することなく、より高い最大射出周波数をもつ安定な銀インクをもたらすことが明白である。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
金属ナノ粒子および液体キャリア（ｃａｒｒｉｅｒ）を含む金属ナノ粒子分散物であって、
該分散物が更に、式Ｉ、ＩＩ、ＩＩＩまたはＩＶ、
【化１】
2018508925.tif 000030
［式中、
Ｑは置換もしくは未置換の、５もしくは６員の複素環式芳香環を形成するために必要な原子を表わし、
Ｍはプロトン、一価のカチオン基およびアシル基よりなる群から選択され、
Ｒ１およびＲ２は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオエーテル、エーテル、エステル、アミド、アミン、ハロゲン、ケトンおよびアルデヒドよりなる群から独立して選択され、
Ｒ１およびＲ２は５〜７員環を形成するために必要な原子を表わすことができ、
Ｒ３〜Ｒ５は水素、置換もしくは未置換アルキル基、置換もしくは未置換アルケニル基、置換もしくは未置換アルキニル基、置換もしくは未置換アルカリール基、置換もしくは未置換アラルキル基、置換もしくは未置換アリールもしくはヘテロアリール基、ヒドロキシル基、チオール、チオエーテル、スルホン、スルホキシド、エーテル、エステル、アミド、アミン、ハロゲン、ケトン、アルデヒド、ニトリルおよびニトロ基よりなる群から独立して選択され、
Ｒ４およびＲ５は５〜７員環を形成するために必要な原子を表わすことができる］
に従う、非ポリマーの分散安定化合物（ＤＳＣ）を含むことを特徴とする、
金属ナノ粒子分散物。
【請求項２】
Ｑが５員の、複素環式芳香環を形成するために必要な原子を表わす、式Ｉに従う分散安定化合物を含む、請求項１記載の金属ナノ粒子分散物。
【請求項３】
５員の複素環式芳香環がイミダゾール、ベンズイミダゾール、チアゾール、ベンゾチアゾール、オキサゾール、ベンゾオキサゾール、１，２，３−トリアゾール、１，２，４−トリアゾール、オキサジアゾール、チアジアゾールおよびテトラゾールよりなる群から選択される、請求項２記載の金属ナノ粒子分散物。
【請求項４】
分散安定化合物がＮ，Ｎ−ジブチル−（２，５−ジヒドロ−５−チオキソ−１Ｈ−テトラゾール−１−イル−アセタミド、５−ヘプチル−２−メルカプト−１，３，４−オキサジアゾール、１−フェニル−５−メルカプトテトラゾール、５−メチル−１，２，４−トリアゾロ−（１，５−ａ）プリミジン−７−オールおよびＳ−［５−［（エトキシ−カルボニル）アミノ］−１，３，４−チアジアゾール−２−イル］Ｏ−エチルチオカーボネート、よりなる群から選択される、請求項１記載の金属ナノ粒子分散物。
【請求項５】
液体キャリアが２−フェノキシエタノール、４−メチル−１，３−ジオキソラン−２−オン、ｎ−ブタノール、１，２プロパンジオール、４−ヒドロキシ−４−メチルペンタン−２−オン、ペンタン−３−オン、２−ブトキシ−エタノール、１−メトキシ−２−プロパノールおよびそれらの混合物よりなる群から選択される高沸点溶媒である、請求項１記載の金属ナノ粒子分散物。
【請求項６】
金属ナノ粒子分散物が導電インクジェットインクまたは導電フレキソインクである、請求項１に記載の金属ナノ粒子分散物。
【請求項７】
−  分散工程であって、金属粒子または金属前駆体粒子がそこで、式Ｖ、
【化２】
2018508925.tif 000031
［式中、
ＲａおよびＲｂは場合により置換されていてもよいアルキル基を表わし、そして
ＲａおよびＲｂは環を形成することができる］
に従う溶媒を含む分散媒（ｄｉｓｐｅｒｓｉｏｎ  ｍｅｄｉｕｍ）中に分散される工程、
−  水を含む洗浄液を使用する洗浄工程であって、式Ｖに従う溶媒がそこで実質的に除去される工程、
−  蒸発工程であって、水がそこで実質的に除去される工程：
を含む、金属ナノ粒子を調製する方法において、
該蒸発工程が、高沸点溶媒および、請求項１に規定される通りの式Ｉ〜ＩＶに従う分散安定化合物の存在下で実施されることを特徴とする、
金属ナノ粒子を調製する方法。
【請求項８】
分散媒が２−ピロリドン、４−ヒドロキシ−２−ピロリドン、δ−バレロラクタムまたはε−カプロラクタムから選択される溶媒を含む、請求項７記載の方法。
【請求項９】
高沸点溶媒が２−フェノキシエタノール、４−メチル−１，３−ジオキソラン−２−オン、ｎ−ブタノール、１，２プロパンジオール、４−ヒドロキシ−４−メチルペンタン−２−オン、ペンタン−３−オン、２−ブトキシエタノール、１−メトキシ−２−プロパノールおよびそれらの混合物よりなる群から選択される、請求項７記載の方法。
【請求項１０】
分散工程が、金属酸化物、金属水酸化物、金属塩またはそれらの組み合わせ物から選択される金属前駆体の、還元剤との混合下における現位置還元を含む、請求項７記載の方法。
【国際調査報告】
2018508925.tif 000032
2018508925.tif 000033
2018508925.tif 000034